(57)【特許請求の範囲】
【請求項１】
下記一般式［１］で示されることを特徴とする、オリゴフルオレン化合物。
【化１】
0005252880.tif 000026
（式［１］において、Ｐ1は、水素原子を表す。Ｐ2は、無置換の２−ナフチル基を表す。Ｒ1及びＲ2は、それぞれメチル基、エチル基、ノルマルプロピル基、イソプロピル基、ノルマルブチル基又はターシャリーブチル基を表す。ｎは２乃至４の整数を表す。）
【請求項２】
下記式で示される化合物であることを特徴とする、請求項１に記載のオリゴフルオレン化合物。
【化２】
0005252880.tif 000027
【請求項３】
陽極と陰極と、
該陽極と該陰極との間に挟持される有機薄膜層と、から構成され、
該有機薄膜層に請求項１又は２に記載のオリゴフルオレン化合物が含まれることを特徴とする、有機ＥＬ素子。
【請求項４】
前記有機薄膜層が発光層を含み、
該発光層がホストとゲストとからなり、
該ホストが前記オリゴフルオレン化合物であり、該ゲストが燐光性発光ドーパントであることを特徴とする、請求項３に記載の有機ＥＬ素子。
【請求項５】
前記燐光性発光ドーパントが下記一般式［６］で示される化合物であることを特徴とする、請求項４に記載の有機発光素子。
【化３】
0005252880.tif 000028
（式［６］において、Ｘ1乃至Ｘ8は、それぞれ水素原子、アルキル基、ハロゲン原子、ア
ルコキシ基を示す。）
【請求項６】
前記燐光性発光ドーパントが下記式で示される化合物のいずれかであることを特徴とする、請求項４又は５に記載の有機発光素子。
【化４】
0005252880.tif 000029
【請求項７】
前記燐光性発光ドーパントが下記式で示される化合物のいずれかであることを特徴とする、請求項４に記載の有機発光素子。
【化５】
0005252880.tif 000030
【発明の詳細な説明】
【技術分野】
【０００１】
本発明は、オリゴフルオレン化合物及びそれを用いた有機ＥＬ素子に関するものである。
【背景技術】
【０００２】
現在平面発光光源や、薄型ディスプレイパネルとして有機エレクトロルミネッセンス素子（以下、有機ＥＬ素子という）が精力的に検討されている。
【０００３】
有機ＥＬ素子は、二枚の電極と、この二枚の電極の間に挟まれている有機アモルファス電荷輸送材料の多層薄膜とから構成される。有機ＥＬ素子の駆動原理としては、まず電極から薄膜中に正孔及び電子の両キャリアが注入・再結合されることで、薄膜中の化合物の分子が励起される。この後励起した分子が失活する。この失活過程において発光が起こり、発せられた光は素子の外部へ取り出される。
【０００４】
有機ＥＬ素子の発光については、古くはアントラセン単結晶への電圧引加による発光（非特許文献１参照）や、Ｔａｎｇらによる有機アモルファス電荷輸送材料の二層薄膜による発光（非特許文献２参照）等が報告されている。また近年では、例えば非特許文献３で開示される正孔輸送層、発光層、電子輸送層といったダブルへテロ構造（三層構造）による発光等も提案されている。
【０００５】
一方、発光材料としては、一重項励起子成分のみを発光源とする蛍光発光材料、並びに一重項励起子及び三重項励起子を発光源とする燐光発光材料が提案されている。ところでキャリアの再結合により生成する励起子は、スピン選択律から一重項励起子と三重項励起子とが１：３の割合でそれぞれ生成すると考えられる。このとき燐光発光材料は、生成する一重項励起子及び三重項励起子の両方を発光源とすることができる。このため、燐光発光材料は原理的な内部量子効率が１００％となり高効率な有機ＥＬ素子として非常に有望である。
【０００６】
上記のように、有機ＥＬ素子の構成材料として燐光発光材料を使用すると、従来の蛍光発光材料と比較して原理的に高効率化が可能である。しかし、現時点では十分な発光効率が実現できていない。例えば、燐光発光材料である（Ｂｔｐ）2Ｉｒ（ａｃａｃ）をゲストとして、周知の化合物ＣＢＰをホストとして、それぞれ使用した有機ＥＬ素子について非特許文献４にて開示されている。非特許文献４によれば、ＣＢＰと（Ｂｔｐ）2Ｉｒ（ａｃａｃ）との組み合わせにより得られる外部量子収率は最大でも７％前後である。このため、ホストとゲスト（ドーパント材料）の組み合わせによってはさらなる発光効率の向上が期待できる。
【０００７】
また、従来燐光性発光ドーパントと共に使用されるホストは、ドーパントの三重項エネルギーからホストの三重項エネルギーへの逆エネルギー移動を抑えるために三重項エネルギーが十分に高いことを主眼として設計・選択されていた。そのため、ホストのその他の物性値の最適化は十分に検討されていなかった。
【０００８】
以上より、現状では有機ＥＬ素子の効率・低電圧化は不十分であり、さらに発光効率が良好でかつ低電圧で駆動し発光する有機ＥＬ素子が望まれている。また、有機ＥＬ素子の長寿命化も現状では不十分であり、さらに寿命が長い有機ＥＬ素子が望まれている。
【０００９】
【特許文献１】特開２００６−１２８６３２号公報
【非特許文献１】Ｗ．Ｈｅｌｆｒｉｃｈ  Ｐｈｙｓ．Ｒｅｖ．ｌｅｔｔ．１４，２２９（１９６４）
【非特許文献２】Ａｐｐｌ．Ｐｈｙｓ．Ｌｅｔｔ．５１，９１３（１９８７）
【非特許文献３】Ｍ．Ａ．Ｂａｌｄｏ  ｅｔ  ａｌ  Ａｐｐｌ．Ｐｈｙｓ．Ｌｅｔｔ．７５，４（１９９９）
【非特許文献４】Ｃｈｉｈａｙａ  Ａｄａｃｈｉ  ｅｔ  ａｌ  Ａｐｐｌ．Ｐｈｙｓ．Ｌｅｔｔ．ｖｏｌ７８，１６２２（２００１）
【非特許文献５】Ｃｈｅｍ．ｒｅｖ．１９９５，２４５７−２４８３
【非特許文献６】Ｂｕｌｌ．Ｃｈｅｍ．Ｓｏｃ．Ｊｐｎ．５１，２０９１，１９７８
【発明の開示】
【発明が解決しようとする課題】
【００１０】
本発明は、上述した従来技術の問題点を解決するためになされたものである。即ち、本発明の目的は、高効率、低電圧かつ長寿命な発光を有する有機ＥＬ素子を提供することにある。
【課題を解決するための手段】
【００１１】
本発明のオリゴフルオレン化合物は、下記一般式［１］で示されることを特徴とする。
【００１２】
【化１】
0005252880.tif 000002
（式［１］において、Ｐ1は、水素原子を表す。Ｐ2は、無置換の２−ナフチル基を表す。Ｒ1及びＲ2は、それぞれメチル基、エチル基、ノルマルプロピル基、イソプロピル基、ノルマルブチル基又はターシャリーブチル基を表す。ｎは２乃至４の整数を表す。）
【発明の効果】
【００１３】
本発明によれば、高効率、低電圧かつ長寿命な発光を有する有機ＥＬ素子が提供できる。
【発明を実施するための最良の形態】
【００１４】
以下、本発明について詳細に説明する。まず本発明のオリゴフルオレン化合物について詳細に説明する。本発明のオリゴフルオレン化合物は、下記一般式［１］で示されることを特徴とする。
【００１５】
【化２】
0005252880.tif 000003
【００１６】
式［１］において、Ｐ1は、水素原子、ハロゲン原子または炭素数１乃至２０の直鎖状あるいは分枝状のアルキル基を表す。
【００１７】
Ｐ1で表されるハロゲン原子として、フッ素、塩素、臭素、ヨウ素等が挙げられる。
【００１８】
Ｐ1で表される炭素数１乃至２０の直鎖状あるいは分枝状のアルキル基として、メチル基、エチル基、ノルマルプロピル基、イソプロピル基、ノルマルブチル基、ターシャリーブチル基等があげられるが、これらに限定されるものではない。
【００１９】
式［１］において、Ｐ2は、水素原子、ハロゲン原子、置換基あるいは無置換の炭素数１乃至２０の直鎖状あるいは分岐状のアルキル基、置換基あるいは無置換のフェニル基又は置換基あるいは無置換の２−ナフチル基を表す。
【００２０】
Ｐ2で表されるハロゲン原子として、フッ素、塩素、臭素、ヨウ素等が挙げられる。
【００２１】
Ｐ2で表される炭素数１乃至２０の直鎖状あるいは分枝状のアルキル基として、メチル基、エチル基、ノルマルプロピル基、イソプロピル基、ノルマルブチル基、ターシャリーブチル基等があげられるが、これらに限定されるものではない。
【００２２】
上記アルキル基、フェニル基及び２−ナフチル基が有してもよい置換基として、メチル基、ターシャリーブチル基、イソプロピル基等のアルキル基、フェニル基、トリル基等のアリール基、フッ素、塩素、臭素等のハロゲン原子、メトキシ基、エトキシ基等のアルコキシ基等が挙げられる。
【００２３】
式［１］において、Ｒ1及びＲ2は、それぞれ水素原子、ハロゲン原子又は炭素数１乃至２０の直鎖状あるいは分岐状のアルキル基を表す。
【００２４】
Ｒ1及びＲ2で表されるハロゲン原子として、フッ素、塩素、臭素、ヨウ素等が挙げられる。
【００２５】
Ｒ1及びＲ2で表される炭素数１乃至２０の直鎖状あるいは分枝状のアルキル基として、メチル基、トリフルオロメチル基、エチル基、ノルマルプロピル基、イソプロピル基、ノルマルブチル基、ターシャリーブチル基等があげられるが、これらに限定されるものではない。
【００２６】
式［１］において、ｎは２乃至４の整数を表す。
【００２７】
式［１］で示されるオリゴフルオレン化合物は、好ましくは、下記一般式［２］で示される化合物である。
【００２８】
【化３】
0005252880.tif 000004
【００２９】
式［２］において、ｎは２乃至４の整数を表す。
【００３０】
本発明のオリゴフルオレン化合物の合成方法について以下に説明する。本発明のオリゴフルオレン化合物は、後述する第一の合成方法、第二の合成方法又は第三の合成方法を用いれば合成することができる。
【００３１】
第一の合成方法とは、下記反応式で示される、オリゴフルオレン（直結するフルオレン骨格の数は２乃至４）の２，７−ジブロモ体及び２−ナフチルボロン酸誘導体（ピナコールエステルを含む）を原料として合成する方法である。
【００３２】
【化４】
0005252880.tif 000005
【００３３】
具体的には、オリゴフルオレンの２，７−ジブロモ体１当量と、２−ナフチルボロン酸誘導体（ピナコールエステルを含む）２当量とを、パラジウム触媒を介した鈴木カップリング反応（非特許文献５参照）でカップリングさせる方法である。また、カップリングさせる方法は、ニッケル触媒を用いた山本法（非特許文献６参照）等であってもよい。一方、オリゴフルオレンの２，７−ジボロン酸及び２−ブロモナフタレンを原料としても同様に合成することができる。
【００３４】
第二の合成方法とは、下記反応式で示される、オリゴフルオレン（直結したフルオレン骨格の数は２乃至４）の２−ブロモ−７−ヨード体及び二種類のアリールボロン酸誘導体（ピナコールエステルを含む）を原料として合成する方法である。
【００３５】
【化５】
0005252880.tif 000006
【００３６】
この第二の合成方法によれば、オリゴフルオレン骨格に対して非対称に置換基を導入することができる。
【００３７】
具体的には、まず、オリゴフルオレンの２−ブロモ−７−ヨード体１当量と、２−ナフチルボロン酸誘導体１当量とを、パラジウム触媒を介した鈴木カップリング反応によりカップリングさせる。このときヨウ素と臭素とではカップリング反応の反応性に差があるため、選択的にモノブロモ体が得られる。次に、このモノブロモ体と、先程とは異なるボロン酸誘導体（例えばフェニルボロン酸）とを１等量ずつ鈴木カップリング反応でカップリングさせることにより、本発明のオリゴフルオレン化合物が合成できる。また、カップリングの方法は、ニッケル触媒を用いた山本法でもよい。
【００３８】
第三の合成方法とは、下記反応式で示される、オリゴフルオレン（直結したフルオレン骨格の数は２乃至４）の２−ブロモ体及び２−ナフチルボロン酸誘導体（ピナコールエステルを含む）を原料として合成する方法である。
【００３９】
【化６】
0005252880.tif 000007
【００４０】
この第三の合成方法によれば、オリゴフルオレン骨格に対し、２−ナフチル基を１個導入することができる。
【００４１】
具体的には、オリゴフルオレンの２−モノブロモ体１当量と、２−ナフチルボロン酸誘導体１当量とを、パラジウム触媒を介した鈴木カップリング反応によりカップリングさせることで合成できる。また、カップリングの方法はニッケル触媒を用いた山本法等であってもよい。
【００４２】
本発明のオリゴフルオレン化合物は、有機ＥＬ素子の構成材料、特に発光層のホストとして使用される。また本発明のオリゴフルオレン化合物を有機ＥＬ素子の構成材料として使用する場合、本発明のオリゴフルオレン化合物を含む薄膜は加熱蒸着によって形成される。
【００４３】
一般に有機ＥＬ素子を構成する薄膜を加熱蒸着により形成する場合、当該薄膜に含まれる化合物は以下の特性が要求される。
（１）安定なアモルファス膜が形成できること
（２）加熱蒸着時に分解しないこと
（３）高い電荷移動度を有すること
（４）高い電荷注入性を有すること
【００４４】
また、当該薄膜がホストとゲストとからなる発光層であり、かつゲスト（発光性ドーパント）が燐光発光材料である場合、対応するホストとなる化合物は上記（１）乃至（４）に加えて以下の特性が要求される。
【００４５】
（５）三重項エネルギーが、ゲスト（の三重項エネルギー）よりも高いこと
上記（１）乃至（５）について、本発明のオリゴフルオレン化合物の特徴と共に詳細に説明する。
【００４６】
（アモルファス膜の形成）
加熱蒸着は高真空中において行うものであるが、一般に高真空とは、１０-3乃至１０-6Ｐａ程度の真空度を言う。また高真空中における加熱蒸着によって安定なアモルファス薄膜を形成するためには、薄膜を形成する化合物の分子量が小さくても５００程度であり、かつ結晶化を抑制するためのかさ高い構造（主として置換基）を分子骨格に有することが望ましい。
【００４７】
ここで形成したアモルファス薄膜の安定性の評価方法としては、示差操作熱量計（ＤＳＣ）を用いたガラス転移温度測定がある。一般的にガラス転移温度が高い材料は安定なアモルファス薄膜を形成し得る。本発明のオリゴフルオレン化合物は、フルオレニル骨格の９位に、π平面と直交したアルキル基を持つ。これにより分子自体が平面構造ではなくなり、隣接する分子同士が相互作用を起こしづらくなることにより、薄膜の結晶化が抑制される。
【００４８】
（加熱蒸着時の分解）
一方、加熱蒸着時の分解を抑制するためには、薄膜を形成する化合物の分子量が大きくても１５００程度であることが望ましい。分子量が大きすぎると蒸着温度が高くなり、蒸着する化合物自体が熱分解する可能性があるためである。
【００４９】
（電荷移動度）
有機ＥＬ素子の構成材料である化合物が高い電荷移動度を有するためには、分子間のπ電子雲の重なりが大きいことが必要である。分子間のπ電子雲の重なりが大きいとされるナフタレン、アントラセン等のようなポリアセン骨格は、一般的に電荷移動度が高いことが知られている。このためポリアセン骨格を分子内に導入すると、分子間のπ電子雲の重なりが大きくなるので、電荷移動度の向上が期待できる。ここで本発明のオリゴフルオレン化合物は、少なくともナフタレン部位を１個有するため、電荷移動度の向上が期待できる。
【００５０】
（電荷注入性）
有機ＥＬ素子において、電極又は輸送層から正孔及び電子を注入する効率（電荷注入性）を向上させるためには、ホストのエネルギーギャップ（薄膜状態にした材料のＵＶスペクトルのＵＶ吸収末端）をできるだけ狭くすることが必要である。これにより発光層内に注入される正孔及び電子の両キャリアを増やすことができる。
【００５１】
ここで発光層内に注入されるキャリアの密度は、ホストのエネルギーレベルとの関係で定まる。具体的には、正孔の注入に着目する場合、ホストのＨＯＭＯ（最高占有準位）レベルに関係し、電子の注入に着目する場合には、ホストのＬＵＭＯ（最低被占準位）レベルに関係する。そして、それぞれのエネルギーレベルを隣接するキャリア輸送性材料のエネルギーレベルと近づけて、エネルギーレベル差を小さくすることが有効である。ここで発光層には正孔及び電子が注入されるため、両キャリアの注入障壁を下げるためには、ＨＯＭＯ及びＬＵＭＯの両レベルのエネルギー差を一緒に縮めることが必要である。つまりエネルギーギャップを狭くすることが最も効果的であると考えられる。一方、ホストのエネルギーギャップを狭くすることで、発光層に隣接する電子輸送層のＨＯＭＯレベル、正孔輸送層のＬＵＭＯレベルとの障壁を高くすることができるため、キャリア閉じ込め効果が期待できる。これにより、注入されたキャリアを効率よく発光層内に閉じ込め、発光層内で励起子を生成させることができる。従って、素子の発光効率が向上し駆動電圧が低下する。
【００５２】
具体的に材料のエネルギーギャップを狭くするためには、π平面を持つ骨格を直線状に結合し、分子の共役長を伸ばすことが必要とされる。本発明のオリゴフルオレン化合物は、１つの２−ナフタレン部位と２つ以上のジメチルフルオレン部位が直線状に結合しているため分子全体の共役長が長い。このため、化合物自体のエネルギーギャップを狭くすることができる。ただしジメチルフルオレン部位が１つの場合は、エネルギーギャップが十分に狭くならない。
【００５３】
（三重項エネルギー）
ところで、燐光発光材料が発光ドーパントである場合、対応するホストの三重項エネルギーは燐光発光材料の三重項エネルギーよりも高いことが必要とされる。仮に、ホストの三重項エネルギーが燐光発光材料の三重項エネルギーより低いと、ドーパントからホストへ逆エネルギー移動して、発光効率が低下するためである。可視領域に発光を持つ燐光発光材料を発光ドーパントとして用いる場合、ホストの三重項エネルギーは２．０ｅＶ以上であることが必要とされる。ここで代表的な芳香環骨格の一重項エネルギー及び三重項エネルギーの値を表１に示す。
【００５４】
【表１】
0005252880.tif 000008
【００５５】
表１より、燐光発光材料を発光ドーパントとして使用したときに、アントラセン骨格は三重項エネルギーが２．０ｅＶ未満と低いため、ホストである化合物の骨格として適さない。このように、燐光発光材料に対応するホストは、三重項エネルギーの制約により採用可能な分子骨格が極めて限られており、すべての要求を満たすことのできる材料は少ない。
【００５６】
ここで本発明のオリゴフルオレン化合物は、２つ以上の直結したジアルキルフルオレン骨格と、末端に分子量が小さいナフタレン骨格を有する化合物である。この２つの骨格は、表１に示すように三重項エネルギーが２．０ｅＶ以上であるので、燐光性発光ドーパントに対するホストである化合物が有すべき骨格として適している。
【００５７】
上述したように、本発明のオリゴフルオレン化合物は、かさ高い分子骨格を有しかつ低分子量であるので、アモルファス性が高くかつ蒸着温度が比較的低い。これにより、直線状にナフタレンを直結したオリゴナフタレンと比べても安定したアモルファス薄膜を得られる。また表１から本発明のオリゴフルオレン化合物は、直線状にジメチルフルオレンのみを直結したオリゴフルオレンと比べても分子量が低いので、蒸着温度を低くすることができる。従って、本発明のオリゴフルオレン化合物は、小さい一重項エネルギーと大きな三重項エネルギーを有するので、低電圧でキャリアを多く注入することができ、高効率な有機ＥＬ素子を実現できる。
【００５８】
ところで表１より、アントラセンは、ナフタレンと比較してエネルギーギャップが０．７ｅＶ狭いことがわかるので、アントラセン骨格を導入すると化合物の電荷注入性は優れると言える。しかし、アントラセンは先程述べたように三重項エネルギーも同様に低い（２．０ｅＶ以下）ので、燐光発光材料に対応するホストが有する骨格としては不十分である。一方、ナフタレンは、フルオレンと比較して分子量が小さく、一重項エネルギーが０．１ｅＶ低く、かつ三重項エネルギーが２．６ｅＶと比較的高いため、燐光発光材料に対応するホストが有する骨格として最適である。
【００５９】
以上述べたように、本発明のオリゴフルオレン化合物は、上記の（１）から（５）の要件を全て満たしており、有機ＥＬ素子を構成する発光層のホストとして非常に優れていると言える。
【００６０】
本発明のオリゴフルオレン化合物の具体例を以下に示す。しかし、本発明はこれらに限定されるものではない。
【００６１】
【化７】
0005252880.tif 000009
【００６２】
【化８】
0005252880.tif 000010
【００６３】
【化９】
0005252880.tif 000011
【００６４】
【化１０】
0005252880.tif 000012
【００６５】
【化１１】
0005252880.tif 000013
【００６６】
次に、本発明の有機ＥＬ素子について説明する。本発明の有機ＥＬ素子は、陽極と陰極と、該陽極と該陰極との間に挟持される有機薄膜層と、から構成される。
【００６７】
以下、図面を参照しながら本発明の有機ＥＬ素子について詳細に説明する。
【００６８】
図１は本発明の有機ＥＬ素子における実施形態の一例を示す図である。図１の有機ＥＬ素子１は、上から金属電極１１、金属電極層１２、電子輸送層１３、発光層１４、正孔輸送層１５及び透明電極１６の順に構成される積層体が透明基板１７上に設けられている。図１の有機ＥＬ素子１において、有機薄膜層は、電子輸送層１３、発光層１４及び正孔輸送層１５の三層からなる積層体である。
【００６９】
また、本発明の有機ＥＬ素子は、有機薄膜層に本発明のオリゴフルオレン化合物が含まれることを特徴とする。図１の有機ＥＬ素子においては、電子輸送層１３、発光層１４及び正孔輸送層１５のいずれかに本発明のオリゴフルオレン化合物が含まれる。
【００７０】
本発明の有機ＥＬ素子は、下記（ｉ）乃至（ｖｉｉ）の実施形態を採用することができる。
（ｉ）陽極／発光層／陰極
（ｉｉ）陽極／正孔輸送層／発光層／陰極
（ｉｉｉ）陽極／発光層／電子輸送層／陰極
（ｉｖ）陽極／正孔輸送層／発光層／電子輸送層／陰極（図１）
（ｖ）陽極／正孔輸送層／電子・励起子阻止層／発光層／電子輸送層／陰極
（ｖｉ）陽極／正孔輸送層／発光層／正孔・励起子阻止層／電子輸送層／陰極
（ｖｉｉ）陽極／正孔輸送層／電子・励起子阻止層／発光層／正孔・励起子阻止層／電子
輸送層／陰極
【００７１】
本発明のオリゴフルオレン化合物は上記（ｉ）乃至（ｖｉｉ）のいずれの実施形態においても使用することができる。
【００７２】
但し、これらの実施形態はあくまでも有機ＥＬ素子の基本的な構成の例に過ぎず、本発明の有機ＥＬ素子の構成はこれらに限定されるものではない。例えば、電極と電荷輸送層との間に電荷注入層を設けてもよいし、膜の密着性を高めるための密着層を設けてもよい。また、発光層内の発光を効率的に取り出すための干渉層を設けてもよい。
【００７３】
本発明の有機ＥＬ素子は、好ましくは、有機薄膜層が発光層を含み、この発光層がホストとゲストとからなり、該ホストが本発明のオリゴフルオレン化合物であり、かつ該ゲストが燐光性発光ドーパントであることを特徴とする。
【００７４】
ここでいう燐光性発光ドーパントとは、一般に有機金属錯体を言うが、好ましくは、下記一般式［３］で示される化合物であることを特徴とする。
【００７５】
【化１２】
0005252880.tif 000014
【００７６】
式［３］において、Ｘ1乃至Ｘ8は、それぞれ水素原子、アルキル基、ハロゲン原子、アルコキシ基を示す。
【００７７】
Ｘ1乃至Ｘ8で表されるアルキル基として、メチル基、トリフルオロメチル基、エチル基、ノルマルプロピル基、イソプロピル基、ノルマルブチル基、ターシャリーブチル基等があげられるが、これらに限定されるものではない。
【００７８】
Ｘ1乃至Ｘ8で表されるハロゲン原子として、フッ素、塩素、臭素、ヨウ素等が挙げられる。
【００７９】
Ｘ1乃至Ｘ8で表されるアルコキシ基として、メトキシ基、エトキシ基等があげられるが、これらに限定されるものではない。
【００８０】
式［３］において、ｎは２又は３である。好ましくは、３である。
【００８１】
式［３］において、ｍは０又は１である。好ましくは、０である。
【００８２】
式［３］において、Ｌは、下記一般式［４］又は［５］に示される配位子である。
【００８３】
【化１３】
0005252880.tif 000015
【００８４】
式［４］及び［５］において、Ｘ9乃至Ｘ15は、それぞれ水素原子、アルキル基、ハロゲン原子、アルコキシ基を表す。
【００８５】
Ｘ9乃至Ｘ15で表されるアルキル基、ハロゲン原子及びアルコキシ基の具体例は、Ｘ1乃至Ｘ8と同様である。
【００８６】
燐光性発光ドーパントは、より好ましくは、下記一般式［６］で示される化合物である。
【００８７】
【化１４】
0005252880.tif 000016
【００８８】
式［６］において、Ｘ1乃至Ｘ8は、それぞれ水素原子、アルキル基、ハロゲン原子、アルコキシ基を示す。Ｘ1乃至Ｘ8で表されるアルキル基、ハロゲン原子及びアルコキシ基の具体例は、式［３］中のＸ1乃至Ｘ8と同様である。
【００８９】
燐光性発光ドーパントは、さらに好ましくは、下記一般式［７］又は［８］に示される化合物である。
【００９０】
【化１５】
0005252880.tif 000017
【００９１】
次に、燐光性発光ドーパントとなる化合物の具体例を以下に示す。しかし、本発明はこれらに限定されるものではない。
【００９２】
【化１６】
0005252880.tif 000018
【００９３】
以上のように、本発明の有機ＥＬ素子は、本発明のオリゴフルオレン化合物を、特に、発光層に含まれるホストとして使用するものである。また、本発明のオリゴフルオレン化合物は三重項励起エネルギーが十分高いため、発光層に含まれるゲスト（発光ドーパント）が燐光発光材料であると、本発明の有機ＥＬ素子がもたらす効果はさらに顕著に現れる。一般に有機ＥＬ素子を構成している発光層が、キャリア輸送性のホストとゲストとからなる場合、発光に至る過程は以下に示すいくつかの過程の組み合わせよりなる。
１．ホスト上での電子・ホールの輸送
２．ゲスト上での電子・ホールの輸送
３．ホスト上での励起子生成
４．ゲスト上での励起子生成
５．ホスト分子間のエネルギー移動
６．ホスト分子からゲスト分子へのエネルギー移動
【００９４】
ここでゲストが燐光発光材料である場合、一重項励起子及び三重項励起子を発光に関与させることができる。尚、一重項励起子及び三重項励起子は、さまざまな失活過程の競争の中で起こる。
【００９５】
有機ＥＬ素子の発光効率を高めるためには、電極から注入される正孔及び電子の両キャリアがバランスよく、かつ大量に発光層内に注入され、効率よく励起子が生成されることが必要である。ここで本発明のオリゴフルオレン化合物はエネルギーギャップが十分に狭いため、前述のキャリア閉じこめ効果により効率よく励起子を生成させることができる。また、生成した励起子は、発光層内に局在化するため、ゲスト分子へのエネルギー移動がし易くなり、発光効率が向上する。
【００９６】
本発明の有機発光素子は、特に、発光層の構成材料として、本発明のオリゴフルオレン化合物と燐光性発光ドーパントとを使用するものであるが、これらと共に他の材料を添加してもよい。例えば、正孔輸送性を促進又は阻害する材料を添加してもよいし、電子輸送性を促進する又は阻害する材料を添加してもよい。また、発光層内の励起子を効率的に発光ドーパントへエネルギー移動させることができる材料を添加してもよい（特許文献１参照）。以下に、一般的に有機発光素子の構成材料として使用される化合物の名称及び分子構造を示す。
【００９７】
【化１７】
0005252880.tif 000019
【００９８】
正孔輸送性を促進する材料として、具体的には、ＴＰＤ，ＮＰＤ，ＴＰＡＣ等が挙げられる。
【００９９】
正孔輸送性を阻害する材料として、具体的には、ＢＣＰ，Ｂｐｈｅｎ等が挙げられる。
【０１００】
電子輸送性を促進する材料として、具体的には、ＴＡＺ，ＢＣＰ，Ａｌｑ３，Ｂｐｈｅｎ等が挙げられる。
【０１０１】
電子輸送性を阻害する材料として、具体的には、Ｉｒ（ｐｐｚ）３等が挙げられる。
【０１０２】
発光層内の励起子を効率的に発光ドーパントへエネルギー移動させることができる材料として、具体的には、Ｉｒ（ｐｐｙ）３等が挙げられる。
【０１０３】
陽極を構成する材料として、具体的には、ＩＴＯ，ＩＺＯ等が挙げられる。
【０１０４】
陰極を構成する材料として、具体的には、アルミニウム、リチウム、銀・ＩＺＯ、クロム等が挙げられる。
【０１０５】
本発明の有機ＥＬ素子で使用する基板は、特に限定するものではないが、金属製基板、セラミックス製基板等の不透明性基板、ガラス、石英、プラスチックシート等の透明性基板が使用される。また、基板にカラーフィルター膜、色変換フィルター膜、誘電体反射膜等を用いて発光色をコントロールすることも可能である。また、基板上に薄膜トランジスタを作製し、それに接続して素子を作製することも可能である。また、素子の光取り出し方向に関しては、基板側から光を取り出すボトムエミッション型、基板とは反対側から光を取り出すトップエミッション型のいずれも可能である。
【実施例】
【０１０６】
以下、実施例により本発明をさらに具体的に説明していくが、本発明はこれらに限定されるものではない。
【０１０７】
［実施例１］（例示化合物Ｎｏ．Ａ２１の合成）
【０１０８】
【化１８】
0005252880.tif 000020
【０１０９】
３００ｍｌのナスフラスコに以下に示す試薬、溶媒を仕込んだ。
ジボロン酸エステル化合物（１）：２．０ｇ（３．１３ｍｍｏｌ）
２−ブロモナフタレン：１．６２ｇ（７．８３ｍｍｏｌ）
Ｐｄ（ＰＰｈ3）4：０．２ｇ
トルエン：２０ｍｌ
エタノール：１０ｍｌ、
２Ｍ−炭酸ナトリウム水溶液：２０ｍｌ
【０１１０】
次に、反応溶液を窒素気流下８０℃で７時間攪拌を行った。反応終了後、反応溶液を濾過し濾取した結晶を、水、エタノールで順次洗浄した後、クロロベンゼンに溶解させた。この溶液をシリカゲルで熱時濾過し、クロロベンゼン溶液で再結晶を行ったところ、例示化合物Ｎｏ．Ａ２１の粗生成物１．６０ｇを得た。収率は８０．０％であった。
【０１１１】
次に、この粗生成物を昇華精製した。次に、例示化合物Ｎｏ．Ａ２１の精製物と増感剤であるＩｒ（ｐｐｙ）3とが重量混合比で７５：２５となるように共蒸着して薄膜を形成した。次に、形成した薄膜について蛍光スペクトル測定装置（商品名：ＨＩＴＡＣＨＩ−Ｆ４５００）を用いて燐光スペクトルを測定した。次に、得られた燐光スペクトルから例示化合物Ｎｏ．Ａ２１の三重項励起エネルギーを求めたところ、２．１６ｅＶであった。
【０１１２】
また、例示化合物Ｎｏ．Ａ２１を単独で蒸着することで得られた薄膜について、紫外・可視吸収スペクトル測定装置（商品名：ＪＡＳＣＯ−Ｖ５８０）を用いて吸収スペクトルを測定した。次に得られた吸収スペクトルの末端からエネルギーギャップを求めたところ、２．９９ｅＶであった。
【０１１３】
ＤＳＣ（示差操作熱量測定計）により例示化合物Ｎｏ．Ａ２１のガラス転移温度を測定したところ、１８０℃であった。
【０１１４】
［実施例２］［例示化合物Ａ６１の合成）
【０１１５】
【化１９】
0005252880.tif 000021
【０１１６】
３００ｍｌのナスフラスコに以下に示す試薬、溶媒を仕込んだ。
ジブロモ化合物（２）：１．５ｇ（２．０４ｍｍｏｌ）、
２−ナフチルボロン酸：０．８７６ｇ（５．０９ｍｍｏｌ）
Ｐｄ（ＰＰｈ3）4：０．２ｇ）
トルエン４０：ｍｌ
エタノール：２０ｍｌ
２Ｍ−炭酸ナトリウム水溶液：４０ｍｌ
【０１１７】
次に、反応溶液を窒素気流下８０℃で１０時間攪拌を行った。反応終了後、反応溶液を濾過した。次に、得られた結晶を、水、エタノールで順次洗浄した後、クロロベンゼンに溶解させた。この溶液をシリカゲルで熱時濾過し、次いでクロロホルムとエタノールとの混合溶液により再結晶を行うことにより、例示化合物Ｎｏ．Ａ６１の粗生成物を１．６０ｇ得た。このとき収率は７８．３％であった。
【０１１８】
次に、この粗生成物を昇華精製した。次に、例示化合物Ｎｏ．Ａ６１の精製物と増感剤であるＩｒ（ｐｐｙ）3とが重量混合比で７５：２５となるように共蒸着して薄膜を形成した。次に、形成した薄膜について、実施例１と同様に、燐光スペクトルを測定し三重項励起エネルギーを求めた。結果を表３に示す。
【０１１９】
また、例示化合物Ｎｏ．Ａ６１を単独で蒸着することで得られた薄膜について、実施例１と同様に吸収スペクトルを測定し、実施例１と同様にエネルギーギャップを求めた。結果を表３に示す。
【０１２０】
さらにＤＳＣを用いて実施例１と同様に例示化合物Ｎｏ．Ａ６１のガラス転移温度を測定した。結果を表３に示す。
【０１２１】
以下、下記表２に示されるハロゲン体及びボロン酸誘導体をそれぞれ使用し、第一乃至第三の合成方法を用いることにより表２に示されるオリゴフルオレン化合物を合成することができる。
【０１２２】
【表２】
0005252880.tif 000022
【０１２３】
［比較例１］
比較化合物として、４，４’−Ｎ，Ｎ’−ｄｉｃａｒｂａｚｏｌ−ｂｉｐｈｅｎｙｌ（ＣＢＰ）を使用した。
【０１２４】
ＣＢＰと増感剤であるＩｒ（ｐｐｙ）3とが重量混合比で７５：２５となるように共蒸着して薄膜を形成した。次に、形成した薄膜について、実施例１と同様に、燐光スペクトルを測定し三重項励起エネルギーを求めた。結果を表３に示す。
【０１２５】
また、ＣＢＰを単独で蒸着することで得られた薄膜について、実施例１と同様に吸収スペクトルを測定し、実施例１と同様にエネルギーギャップを求めた。結果を表３に示す。
【０１２６】
さらにＤＳＣを用いて実施例１と同様にＣＢＰのガラス転移温度を測定した。結果を表３に示す。
【０１２７】
【表３】
0005252880.tif 000023
【０１２８】
［実施例３］（有機ＥＬ素子の作製）
図１に示す有機ＥＬ素子を作製した。まずガラス基板（透明基板１７）上に酸化錫インジウム（ＩＴＯ）をパターニングして透明電極１６を作製した。このとき透明電極１６の膜厚を１００ｎｍとし、電極面積を３．１４ｍｍ2とした。
【０１２９】
次に、１０-4Ｐａの真空チャンバー内で、後述する有機層及び電極層の構成材料をそれぞれ抵抗加熱し真空蒸着することにより、を連続製膜することで、有機ＥＬ素子を作製した。具体的には、まず下記に示すＨＴＬ１を蒸着しホール輸送層１５を形成した。このときホール輸送層の膜厚を４０ｎｍとした。次に、ホストである例示化合物Ｎｏ．Ａ６１、第一のドーパントである例示化合物Ｎｏ．Ｘ１、及び第二のドーパントである下記に示すＩｒ（ｐｐｙ）3を重量濃度比で８０：４：１６となるように共蒸着して発光層１４を形成した。このとき発光層１４の膜厚を２５ｎｍとした。次に、下記に示すＢｐｈｅｎを蒸着し電子輸送層１３を形成した。このとき電子輸送層１３の膜厚を５０ｎｍとした。次に第一の金属電極層１２として、ＫＦを蒸着した。このとき金属電極層１２の膜厚を１ｎｍとした。次に第二の金属電極層としてＡｌを蒸着した。このとき金属電極層１１の膜厚を１００ｎｍとした。
【０１３０】
【化２０】
0005252880.tif 000024
【０１３１】
以上のようにして有機ＥＬ素子を作製した。得られた有機ＥＬ素子についてその特性を評価した。結果を表４に示す。尚、具体的な評価方法は以下に示す通りである。
（１）印加電圧、電流密度、輝度
電流電圧源として、Ａｄｖａｎｔｅｓｔ  Ｒ６１４４を用い、Ｋｅｉｔｈｌｅｙ社Ｍｏｄｅｌ２０００マルチメーターにより電流値を測定した。発光輝度はトプコン社製ＢＭ７を用いて測定した。また測定によって得られた電流密度及び輝度より電流輝度効率及び発光効率を見積もり評価した。
（２）外部量子収率
トプコン社製ＳＲ３を用いて、素子の発光スペクトルから外部量子収率を見積もり評価した。
（３）半減寿命
定電流源としてＡｄｖａｎｔｅｓｔ  Ｒ６１４４を用い、発光の検出には、浜松ホトニクス製シリコンフォトダイオードＳ２３８７−１０１０Ｒを用いた。尚、半減寿命とは、素子に１００ｍＡ／ｃｍ2の電流を供給したときの輝度を初期輝度とし、この初期輝度の値が半減するまでにかかった時間を示すものである。
【０１３２】
［実施例４］
実施例３において、ホストである例示化合物Ｎｏ．Ａ６１とドーパントである例示化合物Ｎｏ．Ｘ１とを重量濃度比で８８：１２となるように共蒸着し、発光層１４を形成した他は実施例３と同様の方法により有機発光素子を作製した。得られた素子について実施例３と同様に評価した。結果を表４に示す。
【０１３３】
［実施例５］
実施例３において、ホストである例示化合物Ｎｏ．Ａ６１と、第一のドーパントである例示化合物Ｎｏ．Ｘ３と、第二のドーパントであるＩｒ（ｐｐｙ）3とを重量濃度比で７２：１２：１６となるように共蒸着し、発光層１４を形成した。これ以外は実施例３と同様の方法により有機発光素子を作製した。得られた素子について実施例３と同様に評価した。結果を表４に示す。
【０１３４】
［実施例６］
実施例３において、ホストである例示化合物Ｎｏ．Ａ６１とドーパントである例示化合物Ｎｏ．Ｘ３とを重量濃度比で８８：１２となるように共蒸着し、発光層１４を形成した他は実施例３と同様の方法により有機発光素子を作製した。得られた素子について実施例３と同様に評価した。結果を表４に示す。
【０１３５】
【表４】
0005252880.tif 000025
【図面の簡単な説明】
【０１３６】
【図１】本発明の有機ＥＬ素子における実施形態の一例を示す図である。
【符号の説明】
【０１３７】
１  有機ＥＬ素子
１１  金属電極
１２  金属電極層
１３  電子輸送層
１４  発光層
１５  正孔輸送層
１６  透明電極
１７  透明基板
【図１】
0005252880.tif 000031